(57)【要約】【課題】各種電子機器に使用されるチップ形固体電解コンデンサの小型化を図ることを目的とする。【解決手段】平板状の素子１を陽極電極部３が交互に相反する方向に配設されるように積層した素子積層体の最下段に陰極導電部材５を接合し、上記素子積層体の陽極電極部３の各端面が対向する端面に夫々露呈すると共に、陰極導電部材５が底面に露呈する状態で素子積層体を被覆した外装体６と、この外装体６の対向する端面に夫々露呈した素子積層体の陽極電極部３に接続された下地電極７と、この下地電極７上に形成された外部電極９からなり、上記下地電極７がコールドスプレーにより形成された亜鉛層からなる構成により、部品点数と組み立て工数を削減してコストダウンと小型化を図り、かつ、各電極を最短距離で引き出すことによって低ＥＳＬ化が図れる。【選択図】図１
2009094474.tif 000002
【特許請求の範囲】
【請求項１】
表面を粗面化して誘電体酸化皮膜層が形成された弁作用金属箔からなる陽極体の所定の位置に絶縁部を設けて陽極電極部と陰極形成部に分離し、この陰極形成部の誘電体酸化皮膜層上に導電性高分子からなる固体電解質層、カーボン層と銀ペースト層からなる陰極層を順次積層形成することにより陰極電極部が形成されたコンデンサ素子と、このコンデンサ素子を上記陽極電極部が交互に相反する方向に配設されるように積層した素子積層体と、
この素子積層体の最下段の素子の陰極電極部の底面に接合された陰極導電部材と、
上記素子積層体の陽極電極部の各端面が対向する端面に夫々露呈すると共に、上記陰極導電部材が底面に露呈する状態で素子積層体を被覆し、かつ陽極電極部の素子間に埋設された絶縁性樹脂からなる外装体と、
この外装体の対向する端面に夫々露呈した素子積層体の陽極電極部のそれぞれの弁作用金属箔に拡散層が形成され、この拡散層上並びに素子間に埋設された絶縁性樹脂上に形成された非弁作用金属からなる下地電極と、この下地電極上に形成された外部電極からなるチップ形固体電解コンデンサ。
【請求項２】
非弁作用金属からなる下地電極が、非弁作用金属粒子の衝突速度を２００ｍ／ｓ以上、かつ音速以下で外装体の端面に衝突させて形成された金属間結合した非弁作用金属層からなる請求項１に記載のチップ形固体電解コンデンサ。
【請求項３】
外装体の一方の端面に露呈した素子積層体の陽極電極部に形成された下地電極と、この下地電極上に形成された外部電極との間に中間電極を設けた請求項１に記載のチップ形固体電解コンデンサ。
【請求項４】
素子積層体の積層方向における陽極電極部の素子間に絶縁性のスペーサを配設した請求項１に記載のチップ形固体電解コンデンサ。
【発明の詳細な説明】
【技術分野】
【０００１】
本発明は各種電子機器に使用されるコンデンサの中で、特に、導電性高分子を固体電解質に用い、かつ、面実装対応としたチップ形固体電解コンデンサに関するものである。
【背景技術】
【０００２】
電子機器の高周波化に伴って電子部品の一つであるコンデンサにも従来よりも高周波領域でのインピーダンス特性に優れたコンデンサが求められてきており、このような要求に応えるために電気伝導度の高い導電性高分子を固体電解質に用いた固体電解コンデンサが種々検討されている。
【０００３】
また、近年、パーソナルコンピュータのＣＰＵ周り等に使用される固体電解コンデンサには小型大容量化が強く望まれており、更に高周波化に対応して低ＥＳＲ（等価直列抵抗）化や、ノイズ除去や過渡応答性に優れた低ＥＳＬ（等価直列インダクタンス）化が要求されており、このような要求に応えるために種々の検討がなされている。
【０００４】
図５（ａ）、（ｂ）はこの種の従来の固体電解コンデンサの構成を示した正面断面図とＡ−Ａ線における側面断面図であり、図５において、１１は素子を示し、この素子１１は弁作用金属であるアルミニウム箔からなる陽極体１２の表面を粗面化して誘電体酸化皮膜層を形成した後に絶縁性のレジスト部１３を設けて陽極電極部１４と陰極形成部（図示せず）に分離し、この陰極形成部の誘電体酸化皮膜層上に導電性高分子からなる固体電解質層、カーボン層と銀ペースト層からなる陰極層を順次積層形成することにより陰極電極部１５を形成し、これにより長手方向に陽極電極部１４と陰極電極部１５が設けられた平板状の素子１１が構成されているものである。
【０００５】
１６は上記素子１１の陽極電極部１４に接続された陽極コム端子、１６ａはこの陽極コム端子１６に設けられ、陽極電極部１４が搭載される平面部、１６ｂはこの平面部１６ａの両端を曲げ起こすことにより形成された接続部であり、複数枚積層した素子１１の陽極電極部１４を上記平面部１６ａ上に搭載し、接続部１６ｂを折り曲げて陽極電極部１４に密着するように包み込み、この接続部１６ｂの先端部分と素子１１の陽極電極部１４とをレーザー溶接することによって接合しているものである。
【０００６】
１７は上記素子１１の陰極電極部１５に接続された陰極コム端子、１７ａはこの陰極コム端子１７に設けられ、陰極電極部１５が搭載される平面部であり、この平面部１７ａと陰極電極部１５間、ならびに各素子１１の陰極電極部１５間の接合は導電性接着剤１８を用いて行われているものである。
【０００７】
１９は上記陽極コム端子１６と陰極コム端子１７の一部が夫々外表面に露呈する状態で上記複数枚の素子１１を一体に被覆した絶縁性の外装樹脂であり、この外装樹脂１９から表出した陽極コム端子１６と陰極コム端子１７の一部を夫々外装樹脂１９に沿って底面へと折り曲げることにより、底面部に陽極端子部１６ｃと陰極端子部１７ｂを形成した面実装型の固体電解コンデンサが構成されているものである。
【０００８】
このように構成された従来の固体電解コンデンサは、陽極コム端子１６に設けた接続部１６ｂの先端と素子１１の陽極電極部１４に同時にレーザー光を照射してレーザー溶接を行うことにより、安定した溶接作業を行うことができるようになるというものであった。
【０００９】
なお、この出願の発明に関連する先行技術文献情報としては、例えば、特許文献１が知られている。
【特許文献１】特開２００３−２８９０２３号公報
【発明の開示】
【発明が解決しようとする課題】
【００１０】
しかしながら上記従来の固体電解コンデンサでは、複数枚の素子１１を積層して外装樹脂１９で一体に被覆するために陽極コム端子１６と陰極コム端子１７を用いた構成にしているため、部品点数と組み立て工数が増加してコストアップになるばかりでなく、小型化を図るのが困難であり、更に陽極端子部１６ｃと陰極端子部１７ｂまでの各引き出し距離や接続部の関係上、ＥＳＬの低減に自ずと限界があるという課題があった。
【００１１】
本発明はこのような従来の課題を解決し、部品点数と組み立て工数を削減してコストダウンと小型化を図り、かつ、各電極を最短距離で引き出すことによって低ＥＳＬ化が実現できる、チップ形固体電解コンデンサを提供することを目的とするものである。
【課題を解決するための手段】
【００１２】
上記課題を解決するために本発明は、表面を粗面化して誘電体酸化皮膜層が形成された弁作用金属箔からなる陽極体の所定の位置に絶縁部を設けて陽極電極部と陰極形成部に分離し、この陰極形成部の誘電体酸化皮膜層上に導電性高分子からなる固体電解質層、カーボン層と銀ペースト層からなる陰極層を順次積層形成することにより陰極電極部が形成されたコンデンサ素子と、このコンデンサ素子を上記陽極電極部が交互に相反する方向に配設されるように積層した素子積層体と、この素子積層体の最下段の素子の陰極電極部の底面に接合された陰極導電部材と、上記素子積層体の陽極電極部の各端面が対向する端面に夫々露呈すると共に、上記陰極導電部材が底面に露呈する状態で素子積層体を被覆し、かつ陽極電極部の素子間に埋設された絶縁性樹脂からなる外装体と、この外装体の対向する端面に夫々露呈した素子積層体の陽極電極部のそれぞれの弁作用金属箔に拡散層が形成され、この拡散層上並びに素子間に埋設された絶縁性樹脂上に形成された非弁作用金属からなる下地電極と、この下地電極上に形成された外部電極からなるものである。
【００１３】
また、上記非弁作用金属からなる下地電極は、非弁作用金属粒子の衝突速度を２００ｍ／ｓ以上、かつ音速以下で外装体の端面に衝突させて形成された金属間結合した非弁作用金属層からなる。
【発明の効果】
【００１４】
以上のように本発明によるチップ形固体電解コンデンサは、平板状の素子を交互に積層した素子積層体を絶縁性樹脂で被覆して陽極電極部を露呈した端面が、陽極電極部の各々の弁作用金属箔に拡散層が形成され、この拡散層上ならびに素子間に埋設された絶縁性樹脂上に非弁作用金属からなる下地電極を形成した構成とすることにより、積層されたそれぞれの弁作用金属箔と下地電極との接触界面が無いので接触抵抗を極めて低くすることができ、また、下地電極の密着強度も高めることができることから、外部電極間を最短距離で引き出すことによる低ＥＳＲ化及び低ＥＳＬ化をさらに低減することができるという効果が得られるものである。
【００１５】
また、陽極電極部の各端面に直接外部電極を形成することによって端面集電電極を構成したことにより、部品点数と組み立て工数を削減してコストダウンと小型化を図ることができるものである。
【００１６】
更に、上記陽極電極部の端面に形成される下地電極は、非弁作用金属粒子の衝突速度を２００ｍ／ｓ以上、かつ音速以下で外装体の端面に衝突させて形成された金属間結合した非弁作用金属層からなる構成とすることにより、箔厚の薄い弁作用金属箔の破壊や絶縁性樹脂の欠落を起こすことなく、弁作用金属箔と拡散層を形成し、この拡散層上並びに素子間に埋設された絶縁性樹脂上にも堆積され、均一で酸化していない金属間結合した非弁作用金属層を形成することができるので、接触抵抗の極めて低い、密着強度も高い下地電極を得ることができ、更なる低ＥＳＲ化を実現することができるという効果が得られるものである。
【発明を実施するための最良の形態】
【００１７】
（実施の形態１）
以下、実施の形態１を用いて、本発明の特に請求項１〜３に記載の発明について説明する。
【００１８】
図１（ａ）、（ｂ）は本発明の実施の形態１によるチップ形固体電解コンデンサの構成を示した斜視図とＡ−Ａ線における断面を示した正面断面図、図２（ａ）〜（ｃ）は同チップ形固体電解コンデンサの電極形成前の状態を示した斜視図と正面断面図と側面図、図３（ａ）、（ｂ）は同チップ形固体電解コンデンサの下地電極を示した正面断面図と要部拡大断面図である。
【００１９】
図１〜図３において、１は素子を示し、この素子１は弁作用金属であるアルミニウム箔（厚み：０．１ｍｍ）からなる陽極体２の表面を粗面化して誘電体酸化皮膜層を形成した後に絶縁性のレジスト部（図示せず）を設けて陽極電極部３と陰極形成部（図示せず）に分離し、この陰極形成部の誘電体酸化皮膜層上に導電性高分子からなる固体電解質層、カーボン層と銀ペースト層からなる陰極層を順次積層形成することにより陰極電極部４を形成し、これにより長手方向に陽極電極部３と陰極電極部４が設けられた平板状の素子１（縦横：５．６×３．４ｍｍ）が構成されているものである。
【００２０】
５は上記素子１の陽極電極部３が交互に相反する方向に配設されるようにして複数枚（本実施の形態においては４枚であるが、本発明はこれに限定されるものではない。但し、偶数単位が好ましい）積層した素子積層体の最下段の素子１の陰極電極部４の底面に接合された陰極導電部材であり、銅板等によって構成されるものである。
【００２１】
６は上記陰極導電部材５が接合された素子積層体を一体に被覆した絶縁性の樹脂からなる外装体であり、この外装体６の対向する端面には素子積層体の陽極電極部３の端面が夫々露呈すると共に、外装体６の底面には陰極導電部材５の底面が露呈した状態になるものである。
【００２２】
７は上記外装体６の対向する端面に夫々露呈した陽極電極部３に接続されて端面を被覆するように形成された一対の下地電極であり、この下地電極７は、亜鉛層からなるものである。
【００２３】
８は上記下地電極７の表面上に夫々形成された一対の中間電極であり、この中間電極８は導電性銀ペーストを用いて形成されたものである。
【００２４】
９は上記中間電極８の表面上に夫々形成された一対の外部電極であり、この外部電極９は溶融半田めっきを用いて形成されたものである。
【００２５】
次に、このように構成された本実施の形態によるチップ形固体電解コンデンサの製造方法について説明すると、まず、図２に示すように、素子１の陽極電極部３が交互に相反する方向に配設されるようにして複数枚の素子１を積層して素子積層体を作製し、この素子積層体の最下段の素子１の陰極電極部４の底面に銅板からなる陰極導電部材５を接合した後、上記陽極電極部３の端面が夫々対向する端面に露呈すると共に、上記陰極導電部材５の底面が露呈するようにした状態で絶縁性の樹脂からなる外装体６により一体に被覆する。なお、上記絶縁性の樹脂としては、シリカ（ＳｉＯ2）からなる無機フィラーを８０〜９０％含有したエポキシ樹脂を用いたが、本発明はこれに限定されるものではない。
【００２６】
続いて、図３に示すように、上記外装体６の対向する端面に夫々露呈した一対の陽極電極部３に接続されると共に、この端面全体を被覆するように下地電極７を形成する。この下地電極７の形成は、非弁作用金属である亜鉛粒子を衝突速度が２００ｍ／ｓ以上、かつ音速以下で外装体の端面に衝突させて形成された金属間結合した亜鉛層を形成したものであり、上記亜鉛層は、例えば、財団法人  機械システム振興協会が平成１７年３月に発行した、システム技術開発調査研究１６−Ｒ−１７「高速粒子衝突を利用した革新部材創製に関する調査研究報告書−要旨−」の、３．調査研究成果の要約、第１章  高速粒子衝突技術、（３）高速粒子衝突を利用した重厚皮膜成形、直接造形技術の欄に紹介されている技術であり、金属粒子を超音速で加速して基材に衝突させることにより、金属粒子が衝突時の塑性変形のエネルギーで溶融し、これにより金属粒子を基材に付着させるようにするものであり、強固な付着強度が得られるものである。
【００２７】
また、上記高速粒子衝突技術による形成される下地電極７は、陽極電極部３を構成する陽極体２であるアルミニウムと腐食電位が近い材料である亜鉛や真鍮または銅を用いるのが好ましいことから、本実施の形態においては亜鉛を用いた構成にしたものであり、図３（ｂ）の要部拡大断面図に示すように、亜鉛の粒子が陽極電極部３のアルミニウムと拡散層６ａを形成するとともに、外装体６の絶縁性樹脂の表面に喰い込んだ状態になっているものである。なお、陽極電極部３を構成する材料がタンタルの場合には、タンタルと腐食電位が近い材料である銅やニッケルを用いるのが好ましいものである。
【００２８】
また、上記高速粒子衝突技術による形成される下地電極７は、陽極電極部３が弁作用金属であるアルミニウムにより構成されているため、このアルミニウムと拡散し拡散層６ａを形成するものでないとアルミニウムと下地電極７とに境界部分が存在し低ＥＳＲ化を図ることができなくなるので、これを防止するためには非弁作用金属を用い、この非弁作用金属に置換することが必要なものであり、上記亜鉛に限定されるものではない。
【００２９】
また、上記高速粒子衝突技術による下地電極７の形成は、非弁作用金属である亜鉛粒子の衝突速度を２００ｍ／ｓ以上、かつ音速以下で外装体６の端面に衝突させて形成するようにしたものであるが、外装体６の対向する一方の端面は陽極電極部３の側端面部が露呈しており、その面積が約０．３ｍｍ2と極めて小さいため、音速を超えた超音速で亜鉛粒子を衝突させるコールドスプレー法を用いると、亜鉛粒子が陽極電極部３の側端面部を削り取ってしまい、拡散層６ａが形成されず、下地電極７である亜鉛層も均一に積層されなくなる。一方、２００ｍ／ｓ未満で亜鉛粒子を衝突させると亜鉛層は形成されるものの、衝突の衝撃が弱いので拡散層６ａを形成することができず、チップ形固体電解コンデンサの低ＥＳＲ化を図ることができないので好ましくない。なお、亜鉛粒子の平均粒径は５〜３０μｍの範囲のものが好ましい。
【００３０】
さらに、外装体６の端面から露呈する陽極電極部３の面積が小さいため、陽極電極部３の素子１間に絶縁性樹脂を埋設することにより、亜鉛粒子を衝突させたときの陽極電極部３の露呈部分を保護する役目があり、陽極電極部３の露呈部分を維持してアルミニウムと亜鉛粒子との拡散層６ａを形成し、均一な亜鉛層を形成することができる。
【００３１】
続いて、上記一対の下地電極７の表面上に夫々中間電極８を形成する。なお、この中間電極８としては導電性銀ペーストを用いたが、本発明はこれに限定されるものではなく、銅−ニッケル合金粒子や銅粒子に銀めっきした粒子を用いたペースト等、コスト的に安価なものも使用可能である。
【００３２】
続いて、上記一対の中間電極８の表面上に夫々外部電極９を形成する。なお、この外部電極９としては溶融半田めっきを用いたが、本発明はこれに限定されるものではなく、一般的なめっきであっても良い。
【００３３】
このように構成された本実施の形態によるチップ形固体電解コンデンサは、平板状の素子１を交互に積層した素子積層体の陽極電極部３の各端面に直接電極を形成することによって端面集電電極を構成したことにより、部品点数と組み立て工数を削減してコストダウンと小型化を図り、かつ、各電極を最短距離で引き出すことによって低ＥＳＬ化を図ることができるという格別の効果を奏するものである。
【００３４】
更に、上記陽極電極部３に接続される下地電極７は高速粒子衝突技術による金属間結合した非弁作用金属層を形成した構成により、陽極電極部３の表面に形成された酸化皮膜層を破壊して弁作用金属箔からなるアルミニウムと拡散層６ａを形成し、これにより高い強度で非弁作用金属を付着させると共に、露呈したアルミニウムの表面に酸化皮膜層が形成されないようにすることができるため、高いコンタクト性と接続抵抗の低減を図り、更なる低ＥＳＲ化を実現することができるという格別の効果も奏するものである。
【００３５】
なお、本実施の形態においては、上記外装体６の対向する端面に夫々露呈した陽極電極部３に接続されるように下地電極７を端面全体に形成し、この下地電極７上に中間電極８を形成し、更にこの中間電極８上に外部電極９を形成する構成で説明したが、本発明はこれに限定されるものではなく、中間電極８を無くし、下地電極７上に外部電極９を直接形成することも可能なものである。
【００３６】
以下、具体的な実施例について説明する。
【００３７】
（実施例）
弁作用金属箔であるアルミニウム箔（厚み：０．１ｍｍ）の表面を粗面化して誘電体酸化皮膜層を形成した後に絶縁性のレジスト部を設けて陽極電極部と陰極形成部に分離し、この陰極形成部の誘電体酸化皮膜層上に電解重合法によるポリピロールからなる導電性高分子層、カーボン層と銀ペースト層からなる陰極層を順次積層形成して陰極電極部を形成し、これにより長手方向に陽極電極部と陰極電極部が設けられた平板状の素子（縦横：５．６×３．４ｍｍ）を得た。
【００３８】
次に、上記素子を陽極電極部が交互に相反する方向に配設されるように４枚積層して素子積層体を形成し、陽極電極部の両端面が露呈すると共に、素子の上面並びに陽極電極部の素子間を絶縁性樹脂で被覆して外装体を得た。この外装体の陰極電極部の底面は露呈した状態にある。
【００３９】
次に、上記外装体の対向する陽極電極部が露呈した両端面に、高速粒子衝突技術により、亜鉛粒子（平均粒径１０μｍ）を１５０ｍ／ｓ、２００ｍ／ｓ、２５０ｍ／ｓ、３００ｍ／ｓ、３５０ｍ／ｓ、４００ｍ／ｓのそれぞれの衝突速度で衝突させ、下地電極（厚さ５μｍ）を形成した。その後、導電性銀ペーストを用いて中間電極を形成した。続いて、外装体の対向する他方の端面に露呈した陰極電極部にも導電性銀ペーストを用いて形成した。最後に、上記各中間電極の表面上に溶融半田めっきを用いて外部電極を形成してチップ形固体電解コンデンサを作製した（定格２Ｖ  ２２０μＦ）。
【００４０】
（比較例）
上記実施例において、下地電極の代わりに、外装体の両端面に銀ペーストを塗布した後、外部電極として溶融半田めっきしたチップ形固体電解コンデンサを作製した。また、従来例として、図５に示した陽陰極コム端子を用いたチップ形固体電解コンデンサを作製した（定格２Ｖ  ２２０μＦ）。
【００４１】
上記実施例及び比較例並びに従来例のチップ形固体電解コンデンサについて、容量、ＥＳＲ、ＥＳＬ、漏れ電流（ＬＣ）の特性を測定した。その結果を（表１）に示す。
【００４２】
【表１】
2009094474.tif 000003
【００４３】
上記（表１）から明らかなように、下地電極の形成が亜鉛粒子の衝突速度を２００ｍ／ｓ未満にするとＥＳＲ特性が悪くなり、衝突速度が４００ｍ／ｓと音速を超えた超音速になるとＬＣが悪くなり、好適な範囲は２００ｍ／ｓ以上で、かつ音速の速さ以下である。この範囲にすることにより、ＥＳＲ特性、ＥＳＬ特性、ＬＣ特性を比較例及び従来例よりも低減させることができる。
【００４４】
（実施の形態２）
以下、実施の形態２を用いて、本発明の特に請求項４に記載の発明について説明する。
【００４５】
本実施の形態は、上記実施の形態１で図１〜図３を用いて説明したチップ形固体電解コンデンサの素子積層体の構成が一部異なるようにしたものであり、これ以外の構成は実施の形態１と同様であるために同一部分には同一の符号を付与してその詳細な説明は省略し、異なる部分についてのみ以下に図面を用いて説明する。
【００４６】
図４は本発明の実施の形態２によるチップ形固体電解コンデンサの電極形成前の状態を示した正面断面図であり、図４において、１０は素子積層体の積層方向における陽極電極部３間に配設した絶縁性のスペーサである。
【００４７】
このように構成された本実施の形態によるチップ形固体電解コンデンサは、陽極電極部３間にスペーサ１０を設けた構成により、この素子積層体を絶縁性の樹脂で一体に被覆して外装体６を成形する際に、陽極電極部３が樹脂の射出圧力で変形したりすることがなくなり、寸法精度ならびに品質共に安定したモールド成形を行うことができるようになるという格別の効果を奏するものである。
【産業上の利用可能性】
【００４８】
本発明によるチップ形固体電解コンデンサは、コストダウンと小型化を図り、かつ、低ＥＳＬ化も実現できるという効果を有し、あらゆる分野のコンデンサとして有用である。
【図面の簡単な説明】
【００４９】
【図１】（ａ）本発明の実施の形態１によるチップ形固体電解コンデンサの構成を示した斜視図、（ｂ）同Ａ−Ａ線における正面断面図
【図２】（ａ）同チップ形固体電解コンデンサの電極形成前の状態を示した斜視図、（ｂ）同正面断面図、（ｃ）同側面図
【図３】（ａ）同チップ形固体電解コンデンサの下地電極を示した正面断面図、（ｂ）同要部拡大断面図
【図４】本発明の実施の形態２によるチップ形固体電解コンデンサの電極形成前の状態を示した正面断面図
【図５】（ａ）従来の固体電解コンデンサの構成を示した正面断面図、（ｂ）同Ａ−Ａ線における側面断面図
【符号の説明】
【００５０】
１  素子
２  陽極体
３  陽極電極部
４  陰極電極部
５  陰極導電部材
６  外装体
７  下地電極
８  中間電極
９  外部電極
１０  スペーサ
【図１】
2009094474.tif 000004
【図２】
2009094474.tif 000005
【図３】
2009094474.tif 000006
【図４】
2009094474.tif 000007
【図５】
2009094474.tif 000008